(57)【要約】【課題】遠赤外線とマイナスイオンを放射し、遠赤外線における非熱効果や低温加熱効果ならびマイナスイオンの空気作用などに利用できる樹脂組成物を提供する。【構成】遠赤外線とマイナスイオンを放射するペグマタイト・長石類の鉱石をガラス化してプラスチックやゴムなどの樹脂に練り込み高水準の遠赤外線とマイナスイオンを放射する樹脂組成物の構成である。【効果】高水準の遠赤外線とマイナスイオンを放射する樹脂組成物を得ることで、遠赤外線の非熱効果で水や溶液の改質効果による水の活性化や鮮度保持、食品の改質効果によるパンの発酵促進や果物・酒などの熟成促進、消臭・防臭、洗浄力の向上などの環境改善効果、さらに低温加熱効果によるふ卵・育すう、床暖房、医療器具など、ならびマイナスイオンの空気作用などの広範囲における製品開発が可能になる。【選択図】            図３
2004331800.tif 000002
【特許請求の範囲】
【請求項１】
遠赤外線とマイナスイオンを放射するガラスが放射源であることを特徴とする遠赤外線とマイナスイオンを放射する樹脂組成物。
【請求項２】
請求項１に記載の遠赤外線とマイナスイオンを放射する樹脂組成物の樹脂はプラスチックならびゴムであることを特徴とする。
【請求項３】
請求項１、２に記載の遠赤外線とマイナスイオンを放射する樹脂組成物により構成されることを特徴とする遠赤外線とマイナスイオンを放射するプラスチックならびゴムの成形物。
【請求項４】
請求項１、２に記載の遠赤外線とマイナスイオンを放射する樹脂組成物により構成されることを特徴とする遠赤外線とマイナスイオンを放射する包装材料若しくは保存運搬容器。
【請求項５】
請求項１に記載のガラスの成分はケイ素、カリウム、ナトリウム、カルシウム、アルミニウムを主成分元素として微量のアンチモン、鉄、銀、リン、ルビジウム、ジルコニウムなどで構成される遠赤外線とマイナスイオンを放射する樹脂組成物。
【請求項６】
請求項１に記載の遠赤外線とマイナスイオンを放射するガラスは０．１〜１００μｍの粉状であることを特徴とする遠赤外線とマイナスイオンを放射する樹脂組成物。
【発明の詳細な説明】
【０００１】
【発明の属する技術分野】本発明は、遠赤外線における非熱効果や低温加熱効果ならびマイナスイオンの空気作用などに利用できる樹脂組成物に関するものである。
【０００２】
【従来の技術】遠赤外線における非熱効果や水および／または溶液の改質効果で食品の酸化防止による保存期間延長、野菜の蘇生効果、生鮮品魚介類・野菜・果物の鮮度維持、冷凍食品の解凍が早くドリップ流出の減少、植物の育成促進、錆の防止など、および食品の改質効果で酒・茶・コーヒーが円やかになる、漬物・お汁などの塩分が円やかになる、醸造品の熟成促進、冷蔵庫内の保存品鮮度保持、麺類の腰が出る、輸送・貯蔵食品の鮮度保持、果物の甘味増加（熟成促進）など、または冷蔵庫やトイレなどの消臭・防臭、洗浄力の向上などの環境改善、さらに低温加熱効果によるふ卵・育すう、床暖房、酒の熟成、パン・ケーキの発酵、医療器具など、加えてマイナスイオンの空気作用による血液の浄化、精神安定、自律神経の調整、免疫強化、肺機能強化、鎮痛、細胞の活性化、空気の浄化作用などに利用する樹脂の組成物はトルマリンや麦飯石など自然鉱石の粉末や角閃石、花崗斑岩、石英閃緑石および蛇紋岩にリチウム化合物およびチタン化合物を含む鉱石をセラミック配合材としたセラミックや前記配合鉱石に酸化第二鉄・酸化マンガン・酸化銅・酸化コバルトなどの遷移元素酸化物を混入して焼成されたセラミックやセラミックの釉薬とした粉末が利用されている。これら自然鉱石や低温焼成セラミックでは組成鉱物の溶出、自然鉱石は組成鉱物が比重の相違で均一に混入できないなどの問題や透明の製品ができないなどの問題が解決されない。
【０００３】特に、遠赤外線ならびマイナスイオンを放射する樹脂組成物としてトルマリン鉱石の粉末やトルマリン鉱石のセラミック粉末を混入した樹脂組成物が数多く特許公開されており。また、特許出願されないトルマリン鉱石で遠赤外線ならびマイナスイオンを放射する樹脂商品が市場に溢れているがトルマリン鉱石は産地によりバラツキが多く、かつ、マイナスイオンは静止状態では殆どマイナスイオンを放射されていない。さらに、トルマリン鉱石が遠赤外線を放出する遠赤外線は遠赤外線における非熱効果を確認するほど効果は確認できないなど問題が残る。
【０００４】また、現在ガラスの粉末はプラスチックに混入されているが、その目的はプラスチックの強度を向上させるために使われているものであり、遠赤外線における非熱効果や低温加熱効果ならびマイナスイオンの空気作用などを利用するものではない。
【０００５】
【発明が解決しようとする課題】従来の技術の問題点で指摘される自然鉱石や低温焼成セラミックにおける組成鉱物の溶出、自然鉱石は組成鉱物が比重の相違で均一に混入できないなど欠点や透明の製品ができない点、特にトルマリン鉱石の樹脂組成物の遠赤外線やマイナスイオンの放射量不足を解消できる樹脂組成物を提供することである。
【０００６】
【課題を解決するための手段】そこで本発明者は、上記目的を達成すべく鋭意検討した結果、トリウムやウランなどの放射性物質を含まない遠赤外線やマイナスイオンを相当量放射する天然鉱石を約１６００℃で溶解するガラス化することにより透明の樹脂製品が可能になり、併せて不純物の完全燃焼、成分の均一化で鉱石の成分の溶出が微量のガラスの粉末を樹脂組成物にすることでトルマリン鉱石による遠赤外線ならびマイナスイオンを放射する樹脂製品を大幅に上回る樹脂製品を提供することが可能になる。
【０００７】そのために、請求項１に係る発明は、遠赤外線とマイナスイオンを放射するガラスが放射源であることを特徴とする遠赤外線とマイナスイオンを放射する樹脂組成物にすることである。
請求項２に係る発明は、請求項１に記載の遠赤外線とマイナスイオンを放射する樹脂組成物の樹脂はプラスチックならびゴムであることを特徴とする。
請求項３に係る発明は、請求項１、２に記載の遠赤外線とマイナスイオンを放射する樹脂組成物により構成されることを特徴とする遠赤外線とマイナスイオンを放射するプラスチックならびゴムの成形物である。
請求項４に係る発明は、請求項１、２に記載の遠赤外線とマイナスイオンを放射する樹脂組成物により構成されることを特徴とする遠赤外線とマイナスイオンを放射する包装材料若しくは保存運搬容器である。
請求項５に係る発明は、請求項１に記載のガラスの成分はケイ素、カリウム、ナトリウム、カルシウム、アルミニウムを主成分元素として微量のアンチモン、鉄、銀、リン、ルビジウム、ジルコニウムなどで構成される遠赤外線とマイナスイオンを放射する樹脂組成物である。
請求項６に係る発明は、請求項１に記載の遠赤外線とマイナスイオンを放射するガラスは０．１〜１００μｍの粉状であることを特徴とする遠赤外線とマイナスイオンを放射する樹脂組成物である。
【０００８】
【発明の実施の形態】本発明の自然鉱石をガラスにするための実施形態としての自然鉱石は鉱石自体から静止時でもマイナスイオンや遠赤外線の放射がトルマリン鉱石を上回る鉱石を選択すれば良い。例えば、鉱石として愛知県北部で産出される石英斑岩、美濃地方の風化花崗岩・サバ土、国内外のペグマタイト・長石類などがあげられる。これらの鉱石を重量比で硅酸が６０％、ソーダ灰１５〜２０％、石灰１５〜２０％、その他消泡剤、溶融促進剤など０．１〜１０％でガラス原材として調合して、１４５０〜１６２０℃で８〜１６時間溶融して得られたガラス塊はガラス原材の不純物を燃焼させガラス含有成分を溶出が微量の非結晶の無機物になる。このガラス塊を粉砕して０．１〜１００μｍの粉状のガラスをプラスチックやゴムに１〜５０％練り込み成型品またはマスターバッチとして樹脂原料とすることで遠赤外線とマイナスイオンを放射する樹脂組成物が創られる。
【０００９】
【実施例】以下、本発明の実施例を表や図に基づいて説明するが本発明は以下の実施例の内容に限定されるものではない。
まず、遠赤外線とマイナスイオンを放射する樹脂組成物のガラスは表１の成分のペグマタイト・長石類の鉱石を平均粒径６０メッシュ（２５０μｍ）の粉砕し、４０ｋｇ（２０％Ｗｔ％）と硅砂（石英）ＳｉＯ２、平均粒径６０メッシュ（２５０μｍ）・８０ｋｇ（４０％Ｗｔ％）にソーダ灰（無水炭酸ナトリウム）Ｎａ２ＣＯ３平均粒径６０メッシュ（２５０μｍ）・４０ｋｇ（２０％Ｗｔ％）、石灰（炭酸カルシウム）ＣａＣＯ３平均粒径６０メッシュ（２５０μｍ）・３８ｋｇ（１９％Ｗｔ％）加え、さらに消泡剤、溶融促進剤などを少量加えて２００ｋｇガラスの原料とする。
【００１０】
【表１】
2004331800.tif 000003
ペグマタイト・長石類の成分表
【００１１】前記、２００ｋｇガラスの原料を最初に３０ｋｇをルツボの中で４〜５時間、１５５０〜１６００℃で溶融し、そこにガラスの原料３０ｋｇを加えて、さらに４時間、１５５０〜１６００℃で溶融を繰り返すがガラスの溶融時間は１６００℃にルツボ内の温度に安定してくると溶融時間が短くなり、おおよそ１５〜１６時間掛けて溶融して出来上がったガラスは表２の成分を含有し、遠赤外線とマイナスイオンを放射するガラスの塊となる。
【００１２】
【表２】
2004331800.tif 000004
遠赤外線とマイナスイオンを放射するガラスの成分である。
【００１３】前記、遠赤外線とマイナスイオンを放射するガラスの塊をロールミルで粉砕して平均粒径２１．５μｍの粉末を図１の物性試験の結果においてはトリウムのような放射性物質は含まれておらず、有害成分の溶出は微量で人体などに悪影響を与えない物質であることが判明した。併せて、このガラス粉末を遠赤外線とマイナスイオンの放射測定を行った結果、遠赤外線はＣＩ社製ＳＲ−５０００で分光反射率を測定結果は図２に示す通り測定波長範囲１．３〜１４．５μｍにおいて遠赤外線波長５．６μｍで理想黒体の８０％の放射率に達して波長長くなるに従って放射率が高くなり波長８．０μｍ付近で理想黒体の９５％以上の放射率に達してから１４．５μｍまでは９５％以上を維持する放射率が測定された。また、マイナスイオンはエコ・ホリスティック製・イオンカウターＥＢ−１３で測定の結果、１０回計測して最高値７９４・平均値６６３が測定された。一方、通常の商品化されているプラスチック製品を同機器で同条件にて測定したら最高値９・平均値０〜３が測定された。因み、ブラジル産黒色トルマリン鉱石の粉末を同機器で同条件にて測定したら最高値２１・平均値１３が測定された。
【００１４】前記、遠赤外線とマイナスイオンを放射するガラスはアンモニアガス吸着テストにおいて表３に示す通り緩やかに悪臭物質を分解消去することが確認される。
【００１５】
【表３】
2004331800.tif 000005
遠赤外線とマイナスイオンを放射するガラスの消臭テストである。
【００１６】上記の実施例におけるペグマタイト・長石類の鉱石を組成物とする遠赤外線とマイナスイオンを放射するガラス粉末をプラスチック原料のＰＰ（ポリプロピレン）に３０Ｗｔ％を混入して試作機で成型したテストシートを得て、このＰＰプラスチックテストシートを遠赤外線とマイナスイオンの放射測定を行った結果、遠赤外線はＣＩ社製ＳＲ−５０００で分光反射率を測定結果は図３に示す通り測定波長範囲１．３〜１４．５μｍにおいて遠赤外線波長３μｍと波長８．０μｍ付近で理想黒体の８７．５５％の放射率に落ち込むが測定波長範囲１．３〜１４．５μｍで理想黒体の平均９０％以上を維持する放射率が測定された。また、マイナスイオンはエコ・ホリスティック製・イオンカウターＥＢ−１３で測定の結果、１０回計測して最高値３０８・平均値１２４が測定された。以上の結果、ペグマタイト・長石類の鉱石を組成物とする遠赤外線とマイナスイオンを放射するガラス粉末を樹脂組成物することで高水準の遠赤外線とマイナスイオンを放射する樹脂製品ならび樹脂原料を得ることができる。
【００１７】
【発明の効果】本発明に係るペグマタイト・長石類の鉱石を組成物とする遠赤外線とマイナスイオンを放射するガラス粉末を樹脂組成物することで高水準の遠赤外線とマイナスイオンを放射する樹脂製品ならび樹脂原料を得ることで、遠赤外線における非熱効果や水および／または溶液の改質効果で食品の酸化防止による保存期間延長、野菜の蘇生効果、生鮮品魚介類・野菜・果物の鮮度維持、冷凍食品の解凍が早くドリップ流出の減少、植物の育成促進、錆の防止など、および食品の改質効果で酒・茶・コーヒーが円やかになる、漬物・お汁などの塩分が円やかになる、醸造品の熟成促進、冷蔵庫内の保存品鮮度保持、麺類の腰が出る、輸送・貯蔵食品の鮮度保持、果物の甘味増加（熟成促進）など、または冷蔵庫やトイレなどの消臭・防臭、洗浄力の向上などの環境改善、さらに低温加熱効果による鳥のふ卵・育すう、床暖房、酒の熟成、パン・ケーキの発酵、医療器具など、加えてマイナスイオンの空気作用による血液の浄化、精神安定、自律神経の調整、免疫強化、肺機能強化、鎮痛、細胞の活性化、空気の浄化作用などの効果を期待するプラスチックやゴムとして広範囲の製品提供が可能になる。
【図面の簡単な説明】
【図１】ガラス粉末の物性を示す検査証明の図である。
【図２】ガラス粉末の遠赤外線放射測定の図である。
【図３】遠赤外線とマイナスイオンを放射する樹脂・ＰＰの遠赤外線放射測定の図である。
【図１】
2004331800.tif 000006
【図２】
2004331800.tif 000007
【図３】
2004331800.tif 000008